(57)【要約】  本発明は偏光子の製造方法に関し、より詳細には、偏光子形成用フィルムを乾式延伸、応力緩和、染色及び架橋するステップを含み、偏光子のホウ酸架橋効率が４．０乃至５．５になるように製造することにより、高温環境暴露後に偏光子に斜めムラが発生せず、光学特性に優れた偏光子を製造することができる。【特許請求の範囲】
【請求項１】
偏光子形成用フィルムを乾式延伸、応力緩和、染色及び架橋するステップを含み、
製造された偏光子は、式（１）で表されるホウ酸架橋効率が４．０乃至５．５である、偏光子の製造方法。
ホウ酸架橋効率＝（偏光子の架橋度（％）×１０．８１）／（ホウ素含量（％）×３）・・・（１）
（式中、偏光子の架橋度は下記の式（２）であり、ホウ素含量は偏光子中に含まれるホウ素の重量分率（％）である。
偏光子の架橋度（％）＝（偏光子の１２００乃至１３６０ｃｍ−１の吸光度積分値／偏光子の２８５０乃至３０００ｃｍ−１の吸光度積分値）×１００・・・（２）
【請求項２】
前記応力緩和、染色及び架橋を含む湿式ステップの前後におけるフィルムのＴＤ方向収縮率は２５乃至４０％である、請求項１に記載の偏光子の製造方法。
【請求項３】
前記偏光子形成用フィルムの厚みは２０乃至８０μｍである、請求項１又は２に記載の偏光子の製造方法。
【請求項４】
前記乾式延伸ステップのフィルムの延伸比は４乃至５倍である、請求項１〜３のいずれか１項に記載の偏光子の製造方法。
【請求項５】
前記乾式延伸ステップは１２０乃至１４０℃で行われる、請求項１〜４のいずれか１項に記載の偏光子の製造方法。
【請求項６】
前記応力緩和ステップは２０乃至５０℃の応力緩和用水溶液に浸漬して行われる、請求項１〜５のいずれか１項に記載の偏光子の製造方法。
【請求項７】
前記応力緩和ステップは４０乃至１８０秒間行われる、請求項１〜６のいずれか１項に記載の偏光子の製造方法。
【請求項８】
前記応力緩和ステップのフィルムの延伸比は０．９乃至１倍である、請求項１〜７のいずれか１項に記載の偏光子の製造方法。
【請求項９】
前記染色ステップは５乃至４２℃の染色用水溶液に浸漬して行われる、請求項１〜８のいずれか１項に記載の偏光子の製造方法。
【請求項１０】
前記染色ステップは６０乃至２００秒間行われる、請求項１〜９のいずれか１項に記載の偏光子の製造方法。
【請求項１１】
前記染色ステップのフィルムの延伸比は１乃至１．１倍である、請求項１〜１０のいずれか１項に記載の偏光子の製造方法。
【請求項１２】
前記架橋ステップは２０乃至９０℃の架橋用水溶液に浸漬して行われる、請求項１〜１１のいずれか１項に記載の偏光子の製造方法。
【請求項１３】
前記架橋ステップは１秒乃至１５分間行われる、請求項１〜１２のいずれか１項に記載の偏光子の製造方法。
【請求項１４】
前記架橋ステップのフィルムの延伸比は０．９９乃至１．６５倍である、請求項１〜１３のいずれか１項に記載の偏光子の製造方法。
【請求項１５】
前記架橋ステップの後、水洗及び乾燥ステップをさらに含む、請求項１〜１４のいずれか１項に記載の偏光子の製造方法。
【発明の詳細な説明】
【技術分野】
【０００１】
本発明は偏光子の製造方法に関する。
【背景技術】
【０００２】
液晶表示装置（ＬＣＤ）、電界発光（ＥＬ）表示装置、プラズマ表示装置（ＰＤＰ）、電界放出表示装置（ＦＥＤ）、有機発光ダイオード（ＯＬＥＤ）などのような各種の画像表示装置に用いられている偏光板は、一般的にポリビニルアルコール系（ｐｏｌｙｖｉｎｙｌ  ａｌｃｏｈｏｌ、ＰＶＡ）フィルムにヨウ素系化合物または二色性偏光物質が吸着配向された偏光子を含み、偏光子の一面には偏光子保護フィルムが積層されており、偏光子の他の一面には偏光子保護フィルム、液晶セルと接合される粘着剤層と離型フィルムが順に積層された多層構造を有する。【０００３】
偏光板を構成する偏光子は画像表示装置に適用され、色再現性に優れた画像を提供するために高い透過率及び偏光度を兼備することが要求される。これを具現するために、ポリビニルアルコール系フィルム自体を改質するか、または昇華性があるヨウ素系偏光素子の代わりに非昇華性二色性染料を使用する方法を用いて偏光子を製造されている。【０００４】
一方、通常、偏光子の製造工程中に偏光子の収縮が発生するようになるが、前記収縮された部分で二色性染料の錯体の濃度の不均一が発生するようになり、製造された偏光子が高温の条件に置かれるようになる場合、前記錯体が不均一に形成された部分にムラが発生し、光学特性が顕著に低下する問題があった。製造された偏光子は製品に適用され、多様な環境条件に置かれるようになるため、このような問題点を解決するための研究が必要である。【０００５】
韓国公開特許第１０−２００９−００７００８５号には偏光子の製造方法が開示されているが、上記の問題点に対する代案を提示できていない。
【先行技術文献】
【特許文献】
【０００６】
【特許文献１】韓国公開特許第１０−２００９−００７００８５号
【発明の概要】
【発明が解決しようとする課題】
【０００７】
本発明は、偏光子と位相差フィルムを積層した構成において高温環境暴露後に軸角度に応じた方向に視認される斜めムラが発生しない偏光子を製造することのできる偏光子の製造方法を提供することを目的とする。
【課題を解決するための手段】
【０００８】
１．偏光子形成用フィルムを乾式延伸、応力緩和、染色及び架橋するステップを含み、
製造された偏光子は、式（１）で表されるホウ酸架橋効率が４．０乃至５．５である、偏光子の製造方法。
ホウ酸架橋効率＝（偏光子の架橋度（％）×１０．８１）／（ホウ素含量（％）×３）    ・・・（１）
（式中、偏光子の架橋度は式（２）で表され、ホウ素含量は偏光子中に含まれるホウ素の重量分率（％）である。【０００９】
偏光子の架橋度（％）＝（偏光子の１２００乃至１３６０ｃｍ−１の吸光度積分値／偏光子の２８５０乃至３０００ｃｍ−１の吸光度積分値）×１００・・・（２）【００１０】
２．上記１において、前記乾式延伸ステップ後、前記応力緩和、染色及び架橋を含む湿式ステップの前後におけるＴＤ方向収縮率は２５乃至４０％である、偏光子の製造方法。【００１１】
３．上記１において、前記偏光子形成用フィルムの厚みは２０乃至８０μｍである、偏光子の製造方法。【００１２】
４．上記１において、前記乾式延伸ステップのフィルムの延伸比は４乃至５倍である、偏光子の製造方法。【００１３】
５．上記１において、前記乾式延伸ステップは１２０乃至１４０℃で行われる、偏光子の製造方法。【００１４】
６．上記１において、前記応力緩和ステップは２０乃至５０℃の応力緩和用水溶液に浸漬して行われる、偏光子の製造方法。【００１５】
７．上記１において、前記応力緩和ステップは４０乃至１８０秒間行われる、偏光子の製造方法。【００１６】
８．上記１において、前記応力緩和ステップのフィルムの延伸比は０．９乃至１倍である、偏光子の製造方法。【００１７】
９．上記１において、前記染色ステップは５乃至４２℃の染色用水溶液に浸漬して行われる、偏光子の製造方法。【００１８】
１０．上記１において、前記染色ステップは６０乃至２００秒間行われる、偏光子の製造方法。【００１９】
１１．上記１において、前記染色ステップのフィルムの延伸比は１乃至１．１倍である、偏光子の製造方法。【００２０】
１２．上記１において、前記架橋ステップは２０乃至９０℃の架橋用水溶液に浸漬して行われる、偏光子の製造方法。
【発明の効果】
【００２１】
本発明の偏光子の製造方法は、湿式工程に入る前に乾式延伸工程を行い、乾式工程及び湿式工程を適正範囲で行うことにより、特定の範囲のホウ酸架橋効率を満足する偏光子を製造し、高温環境暴露後に偏光子に斜めムラが発生しにくく、光学特性に優れた偏光子を製造することができる。
【発明を実施するための形態】
【００２２】
本発明は偏光子の製造方法に関し、より詳細には、偏光子形成用フィルムを乾式延伸、応力緩和、染色及び架橋するステップを含み、偏光子のホウ酸架橋効率が４．０乃至５．５になるように製造することにより、高温環境暴露後に偏光子に斜めムラが発生しにくく、光学特性に優れた偏光子を製造することができる。
【００２３】
通常、偏光子の製造時にＴＤ（幅）方向に収縮が生じるが、このような収縮によってヨウ素錯体の形成が不均一となり、表面粗さのばらつきが発生する。このように製造された偏光子は、高温条件に置かれるようになる場合、ヨウ素錯体の分解によって色ムラが発生し、このような色ムラが積層した位相差フィルムとの軸角度に応じて斜め方向に見える「斜めムラ」が発生する問題があった。
【００２４】
そこで、本発明は、偏光子の製造時、湿式工程に入る前に偏光子形成用フィルムを乾式延伸する工程を行い、各工程条件を適正範囲で行うことにより、ホウ酸架橋効率が４．０乃至５．５である偏光子を製造し、斜めムラの発生を顕著に減少させ、偏光子の光学特性を顕著に向上させた。
【００２５】
以下、本発明の一実施例を挙げてより詳細に説明することとする。
【００２６】
本発明による偏光子の製造方法は、乾式延伸、応力緩和、染色及び架橋ステップを通じて、偏光子のホウ酸架橋効率が４．０乃至５．５を満足するように製造することである。
【００２７】
本発明において「ホウ酸架橋効率」とは、ポリビニルアルコール樹脂とホウ酸がなす１架橋結合、２架橋結合、３架橋結合のうちの２架橋及び３架橋結合の効率を意味するものであり、ホウ酸化合物の含量と製造された偏光子の架橋度に対する割合であり、具体的には下記の式（１）で定義できる。
【００２８】
ホウ酸架橋効率＝（偏光子の架橋度（％）×１０．８１)／（ホウ素含量（％）×３）  ・・・（１）
【００２９】
式中、架橋度は、ポリビニルアルコールとホウ酸の架橋結合の割合を意味するものであって、予め決められた架橋開始時点と架橋完了時点における赤外線スペクトルデータの面積比に対するものであり、具体的には式（２）で定義できる。
【００３０】
偏光子の架橋度（％）＝（偏光子の１２００乃至１３６０ｃｍ−１の吸光度積分値／偏光子の２８５０乃至３０００ｃｍ−１の吸光度積分値）×１００・・・（２）
【００３１】
前記式（２）で、１２００乃至１３６０ｃｍ−１の吸光度積分値はポリビニルアルコールとホウ酸化合物の架橋結合のＰｅａｋの面積を意味するものであり、２８５０乃至３０００ｃｍ−１の吸光度積分値はポリビニルアルコールの炭素単結合のＰｅａｋの面積を意味するものであり、当該分野の通常の方法によって測定することができる。
【００３２】
また、ホウ素含量は、偏光子中に含まれるホウ素の重量分率（％）を意味する。
【００３３】
本発明において、偏光子のホウ酸架橋効率が上記の範囲を満足するように製造される場合、湿式工程中のＴＤ（幅）方向収縮率を適正範囲で満足させることができ、高温環境暴露後に斜めムラが発生を抑制できるため好ましい。
【００３４】
前記偏光子のホウ酸架橋効率は、より好ましくは、４．３乃至５．２であってもよく、上記の範囲内で前述した効果がより向上され得る。
【００３５】
ホウ素含量は３％以上６％以下であってもよく、４％以上５％以下であってもよく、４．５％以上４．９％以下であっても良い。ホウ素含量を上記範囲で調整することで高温環境暴露後における光学特性低下を抑制し、ムラの発生も抑制できる。
【００３６】
本発明によるホウ酸架橋効率は、偏光子の製造工程条件を適正範囲に調節することにより具現することができ、具体的には、乾式延伸工程の延伸倍率及び工程温度、応力緩和槽の温度、架橋工程のホウ酸の含量、延伸比及び工程温度などを適正範囲に調節することにより具現することができる。特に、湿式工程で延伸倍率及び温度条件を調節する場合、本発明の範囲内でホウ酸架橋効率を満足させるのが容易である。
【００３７】
本発明において、ホウ酸化合物はホウ酸、ホウ酸ナトリウムなどを全て含むものである。
【００３８】
また、本発明による偏光子の製造方法は、乾式延伸工程後の湿式工程におけるＴＤ方向収縮率が２５乃至４０％を満足するように行われるものである。
【００３９】
本発明において、ＴＤ方向収縮率とは、湿式工程の前後の偏光子の幅方向長さの変化率を意味するものであり、本発明において、湿式工程は乾式延伸工程の後の応力緩和、染色及び架橋するステップを全て含むものである。
【００４０】
本発明において、乾式延伸工程の後、偏光子のＴＤ方向収縮率が２５乃至４０％の範囲を満足するように製造される場合、偏光子全体にヨウ素錯体が均一に形成され、高温環境暴露後に色ムラを減少できるようになり、これによって、前述した範囲のホウ酸架橋効率を有する偏光子を製造することができるようになる。
【００４１】
前記ＴＤ方向収縮率は、好ましくは２８乃至３５％であってもよく、上記の範囲内で偏光子の厚みのばらつきを減少させ、前述した効果がより向上できるようになる。
【００４２】
＜乾式延伸ステップ＞
本発明による偏光子の製造方法は、湿式工程に入る前に偏光子形成用フィルムを乾式延伸する工程を行う。
【００４３】
前記乾式延伸ステップを通じて、偏光子のホウ酸架橋効率を調節することができ、フィルムの強度が改善して、後述する湿式工程（特に、染色及び架橋ステップ）でフィルムの切断発生率を減少させることができ、これによって偏光子の生産性が向上する。
【００４４】
本発明による偏光子形成用フィルムは、前述した本発明の乾式延伸工程を容易に行うことができるものであって、二色性物質、すなわちヨウ素などによって染色可能なフィルムであればその種類が特に限定されず、例えばポリビニルアルコールフィルム、部分的に鹸化されたポリビニルアルコールフィルム；ポリエチレンテレフタレートフィルム、エチレン−酢酸ビニル共重合体フィルム、エチレン−ビニルアルコール共重合体フィルム、セルロースフィルム、これらの部分的に鹸化されたフィルムなどのような親水性高分子フィルム；または脱水処理されたポリビニルアルコール系フィルム、脱塩酸処理されたポリビニルアルコール系フィルムなどのようなポリエン配向フィルムなどが挙げられる。これらの中で、面内で偏光度の均一性を強化する効果に優れているだけでなく、ヨウ素に対する染色親和性に優れているという点で、ポリビニルアルコール系フィルムが好ましい。
【００４５】
前記偏光子形成用フィルムの厚みは特に限定されないが、例えば、２０乃至８０μｍであってもよく、本発明によって製造される場合、上記の範囲で、優れた透過率を満足しながらも斜めムラの発生を顕著に減少させ、優れた光学特性を具現することができる。
【００４６】
本発明の乾式延伸ステップで、フィルムの延伸比は特に限定されないが、約４乃至５倍であってもよく、好ましくは４．２乃至４．８倍であってもよい。上記の範囲を満足する場合、前述した適正範囲のホウ酸架橋効率を具現することに適合し、約５倍を超える場合、染色工程でヨウ素の染色性が低下して要求される光学特性を具現し難い。
【００４７】
本発明の乾式延伸ステップの遂行温度は特に限定されないが、例えば、１２０乃至１４０℃であってもよく、好ましくは１２５乃至１３５℃であってもよい。上記の範囲を満足する場合、前述した適正範囲のホウ酸架橋効率を具現することに適合し、１４０℃を超える場合、染色工程でヨウ素の染色性が低下して要求される光学特性を具現し難い。
【００４８】
本発明の乾式延伸ステップの遂行時間は特に限定されないが、例えば、１秒乃至１分間行うことができ、好ましくは５乃至３０秒間行うことができる。
【００４９】
本発明の乾式延伸ステップの遂行方法は特に限定されないが、例えば、フィルムに張力を付与して加圧ロールによって圧延する方法、フィルムに張力を付与して加熱ロールに接触させる方法、加熱オーブンの内部または外部に設置されたロール間でフィルムを加熱しつつ引張力を加えながら延伸する方法、２つの加熱ロールの間を通過させて圧縮延伸させる方法などが挙げられ、このとき、前述した乾式延伸ステップの遂行温度は、延伸用のロールやオーブンの温度を調節することにより具現することができる。
【００５０】
本発明による偏光子の製造方法において、偏光子形成用フィルムの延伸は、乾式延伸ステップの他に、後述する湿式工程（応力緩和、染色、架橋工程など）で同時に行うことができる。
【００５１】
＜応力緩和ステップ＞
本発明による偏光子の製造工程は、乾式延伸の後、応力緩和ステップを行う。
【００５２】
応力緩和ステップは、偏光子形成用フィルムを染色工程の前に応力緩和用水溶液で満たされた応力緩和槽に浸漬し、フィルム表面上に堆積したほこりまたはブロッキング防止剤のような不純物を取り除き、偏光子形成用フィルムの応力を緩和させ、染色性を向上させて染色不均一性も防止し、偏光子の物性を向上させるためのステップである。
【００５３】
応力緩和用水溶液としては、通常、水（純水、脱イオン水）を単独で用いてもよく、高分子フィルムの加工性を向上させるために、少量のグリセリンまたはヨウ化カリウムを添加してもよい。
【００５４】
グリセリン及びヨウ化カリウムを含む場合、その含量は特に限定されず、例えば応力緩和用水溶液の総重量中それぞれ５重量％以下、１０重量％以下であってもよい。
【００５５】
応力緩和ステップの遂行温度（応力緩和用水溶液の温度）は特に限定されず、例えば２０乃至５０℃であってもよく、好ましくは２５乃至４０℃であるのがよい。応力緩和ステップの温度が上記の範囲内である場合、応力緩和が適切に行われ、ホウ酸架橋効率を特定の範囲で具現することに適合し、フィルムの切断発生を顕著に減少させることができる。
【００５６】
応力緩和ステップの遂行時間（応力緩和槽浸漬時間）は特に限定されず、例えば４０秒乃至１８０秒以下であってもよく、好ましくは９０秒以下であるのがよい。応力緩和ステップの遂行時間が上記の範囲内である場合、応力緩和が適切に行われ、ホウ酸架橋効率を特定の範囲で具現することに適合し、フィルムの切断発生を顕著に減少させることができる。
【００５７】
応力緩和ステップとともに湿式延伸ステップを同時に行うことができ、この場合、前記応力緩和ステップの延伸比は約０．９乃至１倍であってもよく、上記の範囲内で、光学特性の低下なしに適正範囲で応力緩和を行うことができる。
【００５８】
＜染色ステップ＞
本発明による偏光子の製造方法は、前記応力緩和ステップの後、染色ステップを行う。
【００５９】
染色ステップは、偏光子形成用フィルムを二色性物質、例えばヨウ素を含む染色用水溶液で満たされた染色槽に浸漬させ、偏光子形成用フィルムにヨウ素を吸着させるステップである。
【００６０】
染色用水溶液は、水、水溶性有機溶媒またはこれらの混合溶媒とヨウ素を含むものであってもよい。
【００６１】
前記染色用水溶液内のヨウ素の濃度は、染色液中０．４乃至４００ｍｍｏｌ／Ｌであってもよく、好ましくは０．８乃至２７５ｍｍｏｌ／Ｌ、より好ましくは１乃至２００ｍｍｏｌ／Ｌであってもよい。
【００６２】
また、前記染色用水溶液は、染色効率の改善のために溶解補助剤としてヨウ化物をさらに含んでいてもよい。
【００６３】
ヨウ化物の種類は特に限定されず、例えばヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウム、ヨウ化錫、ヨウ化チタンなどが挙げられ、水に対する溶解度が大きいという点でヨウ化カリウムが好ましい。これらは単独または２種以上混合して用いてもよい。
【００６４】
前記ヨウ化物の含量は特に限定されず、例えば染色用水溶液の総重量中０．０１乃至１０重量％であってもよく、好ましくは０．１乃至５重量％であるのがよい。
【００６５】
また、前記染色用水溶液は偏光子形成用フィルムのヨウ素錯体含量を増加させるため、ホウ酸をさらに含んでいてもよい。
【００６６】
前記ホウ酸の含量は特に限定されず、例えば染色用水溶液の総重量中０．３乃至５重量％であってもよい。上記の範囲を満足する場合、ＰＶＡ−Ｉ３−錯体及びＰＶＡ−Ｉ５−錯体の含量が増加するため好ましく、ホウ酸架橋効率を適正範囲で具現することができる。但し、５重量％を超える場合、フィルムの切断の危険性が増加するようになる。
【００６７】
染色ステップの遂行温度（染色用水溶液の温度）は特に限定されず、例えば５乃至４２℃であってもよく、好ましくは１０乃至３５℃であるのがよい。染色ステップの温度が上記の範囲内である場合、フィルムの切断なしにヨウ素がフィルムに効果的に吸着して優れた光学特性を具現することができる。
【００６８】
染色ステップの遂行時間（染色槽浸漬時間）は特に限定されず、例えば６０乃至２００秒であってもよく、好ましくは８０乃至１５０秒であってもよい。染色ステップの時間が上記の範囲内である場合、フィルムの切断なしにヨウ素がフィルムに効果的に吸着して優れた光学特性を具現することができる。
【００６９】
染色ステップとともに湿式延伸ステップを同時に行うことができ、この場合、前記染色ステップの延伸比は約１乃至１．１倍であってもよく、上記の範囲内で、フィルムの切断なしに優れた光学特性を具現することができる。
【００７０】
また、応力緩和ステップ及び染色ステップまでの累積延伸比は０．９乃至１．１倍であることが好ましく、前記累積延伸比が０．９倍未満である場合、フィルムにしわが発生して外観不良が発生する場合があり、１．１倍を超える場合、延伸ムラが発生する場合がある。
【００７１】
＜架橋ステップ＞
本発明による偏光子の製造方法は、前記染色ステップの後、架橋ステップを行う。
【００７２】
架橋ステップは、物理的に吸着されているヨウ素分子による染色性が外部環境によって低下しないように、染色された偏光子形成用フィルムをホウ酸化合物を含む架橋用水溶液に浸漬させて架橋し、吸着されたヨウ素分子を固定させるステップである。二色性染料であるヨウ素は架橋反応が不十分な場合、湿熱環境によりヨウ素分子が脱離することがあり、十分な架橋反応が要求される。また、偏光子形成用フィルムは、分子と分子との間に位置するヨウ素分子を配向させ、光学特性を向上させるためには、架橋ステップで大きい延伸比で延伸されることが好ましい。
【００７３】
よって、前記架橋ステップは第１架橋ステップ及び第２架橋ステップによって行うことができ、前記ステップの少なくとも１つのステップで、ホウ酸化合物を含む架橋用水溶液を用いもよく、この場合、前記ホウ酸化合物によって偏光子の光学特性の向上と同時に色耐久性が向上することができるため好ましい。
【００７４】
架橋用水溶液は水とホウ酸化合物を含んでいてもよく、水と共に相互作用可能な有機溶媒及びヨウ化物をさらに含んでいてもよい。
【００７５】
ホウ酸化合物は、短い架橋結合とフィルムの剛直性を付与し、工程中のフィルムのしわ発生を抑制することにより、取扱性を向上させ、ヨウ素配向を形成する役割をする。
【００７６】
前記架橋用水溶液内のホウ酸化合物の濃度は特に限定されず、例えば架橋用水溶液の総重量中１乃至１０重量％であってもよく、上記の範囲を満足する場合、適正範囲に架橋され、前述したホウ酸架橋効率を具現することができ、これによって、優れた光学特性を具現することができる。また、１重量％未満である場合、架橋効果が減少してフィルムにおける剛直性が低下する場合があり、１０重量％を超える場合、過度な架橋結合によってフィルムの切断が発生する場合がある。
【００７７】
また、架橋用水溶液は、偏光子の面内での偏光度の均一性と染着されたヨウ素の脱着を防止するため、ヨウ化物をさらに含んでいてもよい。
【００７８】
前記架橋用水溶液内のヨウ化物の含量は特に限定されないが、例えば架橋用水溶液の総重量中０．０５乃至１５重量％であってもよく、好ましくは０．５乃至１１重量％であってもよい。上記の範囲を満足する場合、染色ステップで吸着されたヨウ素イオンがフィルムから抜け出たり架橋液に含まれたヨウ素イオンがフィルムに浸透したりすることを防ぎ、透過率の変化を抑制することができる。
【００７９】
架橋ステップの遂行温度（架橋用水溶液の温度）は特に限定されないが、例えば２０乃至９０℃であってもよく、好ましくは５０乃至７５℃であってもよく、架橋ステップの温度が上記の範囲内である場合、適正範囲に架橋され、前述したホウ酸架橋効率を具現することができ、これによって、優れた光学特性を具現することができる。
【００８０】
架橋ステップの遂行時間（架橋槽浸漬時間）は特に限定されず、例えば１秒乃至１５分であってもよく、好ましくは５秒乃至１０分であるのがよい。架橋ステップの時間が上記の範囲内である場合、適正範囲に架橋され、前述したホウ酸架橋効率を具現することができ、これによって、優れた光学特性を具現することができる。
【００８１】
架橋ステップとともに湿式延伸ステップを同時に行うことができ、この場合、前記架橋ステップの延伸比は約０．９９乃至１．６５倍であってもよく、上記の範囲内で、ヨウ素が適正範囲に配向され、優れた光学特性を具現することができ、これによって偏光子の生産性を向上させることができる。
【００８２】
また、前記架橋ステップが第１架橋ステップ及び第２架橋ステップによって行われる場合、第１架橋ステップの延伸比は約１．１乃至１．５倍であってもよく、第２架橋ステップの延伸比は約１乃至１．３倍であってもよく、第１架橋ステップ及び第２架橋ステップの累積延伸比は約０．９９乃至１．６５倍であってもよい。
【００８３】
＜水洗ステップ＞
必要に応じて、本発明の偏光子の製造方法は、架橋ステップが完了した後に水洗ステップをさらに含んでいてもよい。
【００８４】
水洗ステップは、延伸及び架橋が完了した偏光子形成用フィルムを水洗用水溶液で満たされた水洗槽に浸漬させ、前のステップで偏光子形成用フィルムに付着した不要な残留物を取り除くステップである。
【００８５】
水洗用水溶液は水（脱イオン水）であってもよく、これにヨウ化物をさらに添加されてもよい。
【００８６】
水洗ステップの遂行温度（水洗用水溶液の温度）は特に限定されず、例えば０乃至６０℃であってもよく、好ましくは５乃至３０℃であってもよい。
【００８７】
水洗ステップは省略可能であり、応力緩和ステップ、染色ステップ及び架橋ステップのような前のステップが完了するたびに行うこともできる。また、１回以上繰り返してもよく、その繰り返し回数は特に制限されない。
【００８８】
＜乾燥ステップ＞
乾燥ステップは、水洗された偏光子形成用フィルムを乾燥させ、乾燥によるネックインで染着されたヨウ素分子の配向をより向上させ、光学特性に優れた偏光子を得るステップである。
【００８９】
乾燥方法は特に限定されないが、自然乾燥、エア乾燥、加熱乾燥、遠赤外線乾燥、マイクロ波乾燥、熱風乾燥などの方法を用いることができ、最近ではフィルム内にある水のみを活性化させて乾燥させるマイクロ波処理が新たに用いられており、通常、熱風処理と遠赤外線処理が主に用いられている。
【００９０】
熱風乾燥時の遂行温度は特に限定されないが、偏光子の劣化を防止するために比較的低い温度で行われることが好ましく、例えば２０乃至１０５℃であってもよく、好ましくは１００℃以下であるのがよい。
【００９１】
前記熱風乾燥の遂行時間は特に限定されず、例えば１乃至１０分間行うことができる。
【００９２】
本発明による偏光子の製造方法は、前述したステップのうちの乾式延伸ステップ及び乾燥ステップを除いた残りのステップは全て恒温水槽内で偏光子形成用フィルムを浸漬して行われるものであってもよい。
【００９３】
前記偏光子の製造方法による偏光子に関し、前記偏光子は少なくとも一面に保護フィルムが積層された偏光板を製造するのに用いることができる。
【００９４】
前記保護フィルムの種類は、透明性、機械的強度、熱安定性、水分遮蔽性、等方性などに優れたフィルムであれば特に限定されず、具体的な例を挙げると、ポリエチレンテレフタレート、ポリエチレンイソフタレート、ポリブチレンテレフタレートなどのポリエステル系樹脂；ジアセチルセルロース、トリアセチルセルロースなどのセルロース系樹脂；ポリカーボネート系樹脂；ポリメチル（メタ）アクリレート、ポリエチル（メタ）アクリレートなどのポリアクリル系樹脂；ポリスチレン、アクリロニトリル−スチレン共重合体などのスチレン系樹脂；ポリエチレン、ポリプロピレン、シクロ系またはノルボルネン構造を有するポリオレフィン、エチレンプロピレン共重合体などのポリオレフィン系樹脂；ナイロン、芳香族ポリアミドなどのポリアミド系樹脂；イミド系樹脂；ポリエーテルスルホン系樹脂；スルホン系樹脂；ポリエーテルケトン系樹脂；硫化ポリフェニレン系樹脂；ビニルアルコール系樹脂；塩化ビニリデン系樹脂；ビニルブチラール系樹脂；アリレート系樹脂；ポリオキシメチレン系樹脂；エポキシ系樹脂などのような熱可塑性樹脂で構成されたフィルムが挙げられ、前記熱可塑性樹脂のブレンド物で構成されたフィルムも用いることができる。また、（メタ）アクリル系、ウレタン系、エポキシ系、シリコン系などの熱硬化性樹脂または紫外線硬化型樹脂からなるフィルムを用いることもできる。これらの中でも特にアルカリなどによって鹸化された表面を有するセルロース系フィルムが偏光特性または耐久性を考慮すると好ましい。また、保護フィルムは下記の光学層の機能を兼備したものであってもよい。
【００９５】
前記偏光板の構造は特に制限されず、必要な光学特性を満足させることができる様々な種類の光学層が偏光子上に積層されたものであってもよい。例えば、偏光子の少なくとも一面に偏光子を保護する保護フィルムが積層された構造；偏光子の少なくとも一面または保護フィルム上に、ハードコーティング層、反射防止層、粘着防止層、拡散防止層、防眩層などの表面処理層が積層された構造；偏光子の少なくとも一面または保護フィルム上に、視野角を補償する配向液晶層、または他の機能性膜が積層された構造を有するものであってもよい。また、各種の画像表示装置を形成することに用いられる偏光変換装置のような光学膜、リフレクタ、半透過板、１／２波長板または１／４波長板などの波長板（λ板を含む）を含む位相差板、視野角補償膜、輝度向上膜のうちの１つ以上が光学層として積層された構造であってもよい。より詳細には、偏光子の一面に保護フィルムが積層された構造の偏光板であって、積層された保護フィルム上にリフレクタまたは半透過リフレクタが積層された反射型偏光板または半透過型偏光板；位相差板が積層された楕円形または円形偏光板；視野角補償層または視野角補償膜が積層された広視野角偏光板；或いは輝度向上膜が積層された偏光板などが好ましい。
【００９６】
このような偏光板は、通常の液晶表示装置だけでなく、有機電界発光表示装置（ＯＬＥＤ）、プラズマ表示装置、電界放出表示装置などの各種の画像表示装置に適用可能である。
【００９７】
以下、本発明の理解を助けるために好ましい実施例を提示するが、これらの実施例は本発明を例示するものに過ぎず、添付のクレーム範囲を制限するものではなく、本発明の範疇及び技術思想の範囲内で実施例に対する様々な変更及び修正が可能であることは当業者にとって明らかであり、これらの変形及び修正が添付のクレーム範囲に属することも当然のことである。
【００９８】
実施例及び比較例
（実施例１）
７５μｍの厚さを有し鹸化度が９９．９％以上である透明な未延伸ポリビニルアルコールフィルム（ＰＳ７５、ＫＵＲＡＲＡＹ社）を１３０℃の熱ロールで４．５倍乾式延伸を進行した。
【００９９】
その後、４０℃の水（脱イオン水）で１分２０秒間浸漬して応力緩和させた後、ヨウ素１．１２ｍＭ／Ｌとヨウ化カリウム１．２５重量％、ホウ酸０．３重量％が含有された３０℃の染色用水溶液に２分浸漬して染色した。このとき、応力緩和及び染色ステップでそれぞれ０．９２倍、１．００２倍の延伸比で延伸して、応力緩和槽から染色槽までの累積延伸比が０．９２２になるように延伸した。次いで、ヨウ化カリウム１０重量％、ホウ酸８重量％が含有された６８℃の架橋液に３０秒間浸漬（第１架橋ステップ）して架橋させながら、１．３倍の延伸比で延伸した。その後に、ヨウ化カリウム１０重量％、ホウ酸８重量％が含有された６５℃の架橋液に２０秒間浸漬（第２架橋ステップ）して架橋させながら、１．０３倍の延伸比で延伸した。
【０１００】
このとき、応力緩和、染色及び架橋ステップの総累積延伸比が１．２３４倍になるようにした。架橋が完了した後、ポリビニルアルコールフィルムを１００℃のオーブンで１分間乾燥させて偏光子を製造し、製造された偏光子の透過率は４４．５％であった。
【０１０１】
以下、実施例１乃至１０及び比較例１乃至７の全ての透過率が４４．５％（偏差０．２％）の範囲内となるようにサンプルを製作した。
【０１０２】
（実施例２乃至７及び比較例１乃至４）
下記の表１に記載された工程条件を調節したことを除いては、実施例１と同様の方法で偏光子を製造した。
【０１０３】
【表１】
2017010355.tif 000002
【０１０４】
比較例５
【０１０５】
乾式延伸を行わないことを除いては、実施例１と同様の方法で偏光子を製造した。
【０１０６】
＜評価方法＞
１．ホウ酸架橋効率
１．１  架橋度
【０１０７】
実施例及び比較例で製造された偏光子の中央部を１０ｃｍ＊１０ｃｍのサイズにカッティングした後、Ｔｈｅｒｍｏ  ｆｉｓｈｅｒ  ｓｃｉｅｎｔｉｆｉｃ社のＮｉｃｏｌｅｔ  ５７００（ＦＴ−ＩＲ）装備を用いて架橋度を測定した。
【０１０８】
ＦＴ−ＩＲチップとしては、Ｐｉｋｅ  ｔｅｃｈｎｏｌｏｇｉｅｓ社のＶｅｅＭＡＸＩＩＩ（ＡＴＲ）を用いて、以下の条件で吸光度の測定を行った。
Ｓｃａｎ回数：１６回
波数分解能：４ｃｍ−１
測定範囲：400〜4000cm-1
スキャンスピード：９．６ｋＨｚ
ローパスフィルター：Ａｕｔｏ
光源：ＩＲ（ceramic）
ビームスプリッタ：ＫＢｒ
検出器：DTGS KBr
結晶：ＫＢｒ
入射角度：４５°
測定方向：光の入射方向と偏光子透過軸方向が平行となるように測定
【０１０９】
測定されたＩＲ  Ｄａｔａのうち２８５０〜３０００ｃｍ−１領域の面積の合計を基準Ｐｅａｋ面積（ａ）とし、１２００〜１３６０ｃｍ−１の面積を基準Ｐｅａｋ面積（ａ）で割ることによって架橋度を求めた。
【０１１０】
架橋度（％）＝（（１２００〜１３６０ｃｍ−１の面積）／（基準Ｐｅａｋ面積（ａ））×１００
【０１１１】
前記の架橋度測定方法を３回実施した後、平均値を求める。
【０１１２】
１．２  Ｂｏｒｏｎ分析
実施例及び比較例で製造された偏光子サンプルの試料０．１５ｇを３０ｍｌのＶｉａｌに入れて超純水を加えて２５ｇとした後、Ｖｉａｌを恒温槽（９０℃）に入れてＰＶＡを完全に溶解した後放冷する。
【０１１３】
放冷された試料にマンニトール溶液２０ｍＬを加え、０．１Ｎ  ＮａＯＨで滴定してＢｏｒｏｎ重量％を求める（ホウ素含量（％））。
【０１１４】
１．３  ホウ酸架橋効率
【０１１５】
ホウ酸架橋効率＝（偏光子の架橋度（％）×１０．８１）／（ホウ素含量（％）×３）
【０１１６】
２．ＰＶＡ  Ｔｏｔａｌ  Ｎｅｃｋ−ｉｎ率（％）−ＴＤ方向収縮率
【０１１７】
乾式延伸工程後の幅と染色延伸工程後に製作された偏光子の幅の変化を下記のｎｅｃｋ−ｉｎ率を用いてＴｏｔａｌ  Ｎｅｃｋ−ｉｎ率を計算した。
【０１１８】
Ｔｏｔａｌ  Ｎｅｃｋ−ｉｎ率（％）＝（１−（染色延伸工程後の幅の長さ／乾式延伸工程後の幅の長さ））＊１００
【０１１９】
試験例−斜めムラの評価
【０１２０】
粘着剤を用いて、上記の実施例及び比較例で製造された偏光子と、日本ゼオン株式会社製ＣＯＰ（シクロオレフィンポリマー）フィルム（位相差フィルム）２枚とガラスとを、偏光子の吸収軸が４５°、第一ＣＯＰフィルムの遅相軸が偏光子の吸収軸に対して１５°、第二ＣＯＰフィルムの遅相軸が偏光子の吸収軸に対して７５°となるように、偏光子、第一ＣＯＰフィルム、第二ＣＯＰフィルム、ガラスの順に積層した。前記積層体を８０℃で２５０時間の高温環境暴露処理後、斜めムラのレベルを評価した。これらの結果を下記の表２に示した。
【０１２１】
Ｌｖ１．０である場合、全くムラが発生しない場合を言う。Ｌｖの値が大きくなるほどムラが強くなることを示す。
Ｌｖ１．０：全くムラが視認されない。
Ｌｖ２．０：わずかにムラが視認される。
Ｌｖ３．０：わずかに斜めムラが視認される。
Ｌｖ４．０：全面に斜めムラが視認される。
Ｌｖ５．０：全面に顕著に斜めムラが視認される。
【０１２２】
【表２】
2017010355.tif 000003
【０１２３】
前記表２から分かるように、本発明による製造方法によって製造された偏光子は、高温環境暴露後に斜めムラが発生しなかった。
【０１２４】
実施例１１の場合、本発明の範囲内のホウ酸架橋効率を満足すると同時に、ＴＤ収縮率が低く、斜めムラの評価が最も優れていることが確認できた。
【０１２５】
これに比べて、本発明によるホウ酸架橋効率から外れるように製造された比較例は、高温環境暴露後に斜めムラがひどく発生し、光学特性が顕著に低下したことが確認できた。
【国際調査報告】
2017010355.tif 000004
2017010355.tif 000005
2017010355.tif 000006
2017010355.tif 000007